СПОСОБ ИЗГОТОВЛЕНИЯ ЛИНЗ ДЛЯ СТОМАТОЛОГИЧЕСКИХ ОЧКОВ
METHOD OF MAKING LENSES FOR DENTAL GLASSES

Изобретение относится к медицинской технике. В настоящий момент при лечении пациента в стоматологии используются два вида пластиковых очков: медицинские прозрачные стоматологические очки, служащие для защиты глазного яблока от механических и химических повреждений, и стоматологические очки с оранжевым покрытием для предотвращения от ожогов при попадании ультрафиолетовых лучей во время использования гелиевой лампы в процессе пломбирования зуба. И тот, и другой вид стоматологических очков широко распространены на рынке стоматологической техники (фирмы «» - Китай, фирма «» - Украина).
Недостатком при лечении в стоматологии является дискомфорт, связанный со сменой одного вида очков на другой при работе с одним и тем же пациентом во время лечения.
Целью изобретения является получение такого вида стоматологических очков, объединяющего функции защиты от механических повреждений и от ультрафиолетовых излучений во время лечения, позволяющего повысить производительность врача-стоматолога.
Поставленная цель достигается заменой пластиковых линз на линзы из стекла с напыленным защитным покрытием, обеспечивающим одновременную защиту от механических и ультрафиолетовых воздействий. Эффект напыления защитного покрытия дает оранжевый цвет при попадании ультрафиолетовых лучей, тем самым защищая глазное яблоко от ожога. Сущность способа заключается в том, что на поверхности стекла формируется 2-слойная металлизация методом магнетронного напыления определенной толщины (Фиг.1). Напыление проводится на установке магнетронного напыления «Leybold-Z600» при комнатной температуре при следующих режимах: первый слой металла - титан (Ti), время напыления - 5 мин, толщина напыленного слоя равна 30±2 нм; второй слой металла - медь (Сu), время напыления 3 мин и толщина 75±5 нм.
Предлагаемый способ позволяет получить защитный слой линзы, который способен отразить ультрафиолетовый свет, тем самым защищая глазное яблоко от ожога.
Сущность изобретения подтверждается следующими примерами.
Пример 1. Процесс проводят на установке магнетронного распыления в среде аргона с расходом 150 л/ч. Первый слой металла - титан (Ti), время напыления 10 мин, толщина напыления 67 нм; второй слой металла - медь (Сu), время напыления 5 мин, толщина напыления 120 нм.
Пример 2. Процесс проводят на установке магнетронного распыления в среде аргона с расходом 150 л/ч. Первый слой металла - титан (Ti), время напыления 5 мин, толщина напыления 30 нм; второй слой металла - медь (Сu), время напыления 3 мин, толщина напыления 75 нм.
Пример 3. Процесс проводят на установке магнетронного распыления в среде аргона с расходом 150 л/ч. Первый слой металла - титан (Ti),  время напыления 3 мин, толщина напыления 20 нм; второй слой металла - медь (Сu), время напыления 2 мин, толщина напыления 50 нм. Литература
1. http://www.hivcc.com
2. http://www.mirou.ua